ЭТИЛЕН/ТЕТРАФТОРЭТИЛЕНОВЫЙ СОПОЛИМЕР И СПОСОБ ЕГО ПОЛУЧЕНИЯ

3
1. Этилен/тетрафторэтиленовый сополимер, который имеет содержание атомов хлора не более 70 частей на миллион (ч./млн) и сополимеризационное отношение (молярное отношение) «полимеризованные структурные единицы на основе тетрафторэтилена/полимеризованные структурные единицы на основе этилена» в диапазоне от 40/60 до 70/30, и который содержит полимеризованные структурные единицы на основе еще одного способного к сополимеризации мономера как необязательного компонента в количестве от 0,1 до 10 мол.% в расчете на все полимеризованные структурные единицы в целом и имеет объемную скорость течения от 0,01 до 1000 мм/сек.
2. Этилен/тетрафторэтиленовый сополимер по п.1, который имеет температуру плавления от 150 до 280°С.
3. Способ получения этилен/тетрафторэтиленового сополимера, который включает полимеризацию этилена с тетрафторэтиленом в органическом растворителе, не содержащем атомов хлора, в качестве полимеризационной среды, в присутствии агента переноса цепи, не содержащего атомов хлора, и инициатора полимеризации, не содержащего атомов хлора, и далее, по существу, при отсутствии в реакционной системе переносящего цепь соединения, имеющего атомную связь «углерод-хлор».
3
2
5
4. Способ получения этилен/тетрафторэтиленового сополимера по п.3, в котором органический растворитель, не содержащий атомов хлора, в качестве полимеризационной среды представляет собой CF(CF)H, и агент переноса цепи, не содержащий атомов хлора, представляет собой метанол.
5. Способ получения этилен/тетрафторэтиленового сополимера по п.3, в котором инициатор полимеризации, не содержащий атомов хлора, представляет собой органический пероксид, имеющий температуру десятичасового периода полураспада от 20 до 60°С.
6. Продукт, сформованный из этилен/тетрафторэтиленового сополимера, полученного способом получения по п.3.
7. Продукт, сформованный из этилен/тетрафторэтиленового сополимера, по п.6, который представляет собой провод, трубу, пленку, лист, бутылку или облицовку.
8. Кабель, полученный нанесением на проволочный сердечник с диаметром 1,8 мм покрытия из этилен/тетрафторэтиленового сополимера по п.1 с толщиной 0,5 мм, который не подвержен растрескиванию, когда названный кабель зафиксирован, будучи намотанным 8 раз или более на сам кабель, и оставлен в печи, нагретой до температуры 232°С, по меньшей мере на 500 ч.
9. Кабель, полученный нанесением на проволочный сердечник с диаметром 1,8 мм покрытия из этилен/тетрафторэтиленового сополимера, полученного способом по п.3, с толщиной 0,5 мм, который не подвержен растрескиванию, когда названный кабель зафиксирован, будучи намотанным 8 раз или более на сам кабель, и оставлен в печи, нагретой до температуры 232°С, по меньшей мере на 500 ч.